(57)【特許請求の範囲】
【請求項１】
成分組成として、質量％で、Ｃ：０．０２％以上０．３０％以下、Ｓｉ：０．０１％以上１．０％以下、Ｍｎ：０．３％以上２．５％以下、Ｐ：０．０８％以下、Ｓ：０．０２％以下、Ａｌ：０．００１％以上０．２０％以下を含有し、残部がＦｅおよび不可避的不純物からなる鋼を、熱間圧延、酸洗し、次いで、１〜１０％の圧下率で圧延後、炉内雰囲気を水素濃度２〜２０ｖｏｌ％かつ露点−６０〜−１０℃とし、鋼板到達温度（Ｔ）が６５０〜７５０℃、Ｔ−５０℃以上Ｔ℃以下の温度域で１０〜５００秒保持する焼鈍を行い、次いで溶融めっき処理を行い、圧延を行うことなく鋼板を得ることを特徴とする、めっき前の鋼板表面の算術平均粗さＲａが２．０μｍ以下であり、めっき前の鋼板表面のα-Ｆｅ（２１１）面の平均残留応力σが−２５０ＭＰａ≦σ≦−３０ＭＰａを満たす表面外観及びめっき密着性に優れた高強度溶融めっき熱延鋼板の製造方法。
【請求項２】
成分組成として、さらに、質量％で、Ｔｉ：０．０１％以上０．４０％以下、Ｎｂ：０．００１％以上０．２００％以下、Ｖ：０．００１％以上０．５００％以下、Ｍｏ：０．０１％以上０．５０％以下、Ｗ：０．００１％以上０．２００％以下のうち１種または２種以上を含有することを特徴とする請求項１に記載の表面外観及びめっき密着性に優れた高強度溶融めっき熱延鋼板の製造方法。
【請求項３】
前記溶融めっき処理後、さらに、合金化処理を行うことを特徴とする請求項１または２に記載の表面外観及びめっき密着性に優れた高強度溶融めっき熱延鋼板の製造方法。
【請求項４】
成分組成は、質量％で、Ｃ：０．０２％以上０．３０％以下、Ｓｉ：０．０１％以上１．０％以下、Ｍｎ：０．３％以上２．５％以下、Ｐ：０．０８％以下、Ｓ：０．０２％以下、Ａｌ：０．００１％以上０．２０％以下を含有し、残部がＦｅおよび不可避的不純物からなり、
めっき前の鋼板表面の算術平均粗さＲａが２．０μｍ以下であり、めっき前の鋼板表面のα-Ｆｅ（２１１）面の平均残留応力σが−２５０ＭＰａ≦σ≦−３０ＭＰａを満たし、かつ、５９０ＭＰａ以上の引張強度を有することを特徴とする表面外観及びめっき密着性に優れた高強度溶融めっき熱延鋼板。
【請求項５】
成分組成として、さらに、質量％で、Ｔｉ：０．０１％以上０．４０％以下、Ｎｂ：０．００１％以上０．２００％以下、Ｖ：０．００１％以上０．５００％以下、Ｍｏ：０．０１％以上０．５０％以下、Ｗ：０．００１％以上０．２００％以下のうち１種または２種以上を含有することを特徴とする請求項４に記載の表面外観及びめっき密着性に優れた高強度溶融めっき熱延鋼板。
【発明の詳細な説明】
【技術分野】
【０００１】
本発明は、Ｓｉ、Ｍｎを含有する高強度熱延鋼板を母材とする、表面外観及びめっき密着性に優れた高強度溶融めっき熱延鋼板およびその製造方法に関するものである。
【背景技術】
【０００２】
近年、自動車用鋼板の分野においては、燃費の向上や耐衝突特性の向上のため、５９０ＭＰａ以上の引張強度を有する高強度鋼板の適用が拡大しつつある。これらの高強度鋼板には、製造コストが安価な熱延鋼板が使用される場合があり、また、耐食性の向上等を目的として溶融めっきが施される場合がある。
【０００３】
一般的に、溶融めっき熱延鋼板は、スラブを熱間圧延した鋼板を母材として用い、母材鋼板をＣＧＬの焼鈍炉で再結晶焼鈍し、その後、溶融めっき処理を行い製造される。また、合金化溶融めっき鋼板は、溶融めっき後、さらに合金化処理を行い製造される。
【０００４】
上記のような用途に使用される溶融めっき鋼板は、表面外観や、めっき付着性がよいことが重要である。しかしながら、Ｓｉを含有する溶融めっき熱延鋼板は、酸洗後の表面に局所的なスケール残りや過酸洗による局所的なスマッド生成がある場合が多く、さらには表面の凹凸が粗いために、不めっきや合金化未処理などの欠陥が生じやすい。不めっきは、溶融めっき処理でめっきが鋼板表面の一部に付着せず、鋼板表面が露出する現象であり、そのサイズは通常ｍｍオーダーのため、その存在を目視することができる。
【０００５】
上記問題を解決するためにいくつかの提案がなされている。例えば、特許文献１には、母材がＳi 、Ｍn 、Ｐなどを含有する合金化溶融亜めっき鋼板を製造する際の合金化不良などのめっき欠陥防止対策として、母材の熱延鋼板の酸洗脱スケールに際してショットブラスト処理やブラシ研削を施す方法が提案されている。 
【０００６】
特許文献２には、母材表面を研削した後に還元性雰囲気中で６００℃以上に加熱し、冷却して溶融めっき処理し、次いで合金化処理するめっき皮膜の密着性改善方法が提案されている。 
【０００７】
特許文献３には、鋼板を非酸化性雰囲気で焼鈍後、溶融亜鉛めっき浴に浸漬直前に、圧下率０．１〜１．０％の圧延を施す製造方法が提案されている。 
【０００８】
特許文献４には、熱間鋼板または焼鈍済みの冷延鋼板に、圧下率が１．０〜２０％の軽圧下を施し、５２０〜６５０℃で５秒以上保持する低温加熱処理を施し、質量％でＡｌ：０．０１〜０．１８％を含有する溶融亜鉛めっき浴に浸漬し、次いで合金化処理する合金化溶融亜鉛めっき鋼板の製造方法が提案されている。
【０００９】
しかしながら、特許文献１で提案されている方法は、めっき前の母材に対してショットブラストやブラシ研削を必要とする。特許文献２で提案されている方法は研削処理を必要とする。このように、特許文献１、特許文献２のいずれもコストと手間がかかる処理を必要とするため、生産性の低下を招くという問題があった。 
【００１０】
特許文献３は、合金化遅れの防止を目的としたものであり、耐パウダリング性の改善に関して必ずしも十分な効果が得られるものではなかった。
【００１１】
また、特許文献４で提案されている方法では、現在の高強度鋼板において要求される更に高い強度、加工性に対応できる、十分に高いレベルの耐パウダリング性は得られていない。
【００１２】
溶融めっき皮膜を合金化するとめっき皮膜が硬質になるため、成形時にめっき皮膜の損傷（パウダリングなど）が生じやすい。パウダリングは、圧縮変形を受けためっき皮膜内部で合金層が粉状に砕かれて剥離する現象であり、剥離しためっき皮膜片が金型内部に堆積し、めっき鋼板の摺動性を阻害し、めっき鋼板の成形不良が生じる原因になる。また、剥離片が堆積して押し込み疵の原因にもなる。
【先行技術文献】
【特許文献】
【００１３】
【特許文献１】特開平６−１５８２５４号公報
【特許文献２】特開平１０−８１９４８号公報
【特許文献３】特開２０１２−９７３２６号公報
【特許文献４】特開２００２−３１７２５７号公報
【発明の概要】
【発明が解決しようとする課題】
【００１４】
本発明は、かかる事情に鑑みてなされたものであって、表面外観及びめっき密着性に優れた高強度溶融めっき熱延鋼板およびその製造方法を提供することを目的とする。
【課題を解決するための手段】
【００１５】
本発明者らは、上記の課題を解決すべく、鋭意検討した。その結果、鋼板表面の粗さや残留応力を制御することにより、表面外観及びめっき密着性に優れた高強度溶融めっき熱延鋼板が得られることを見出した。
【００１６】
本発明は上記知見に基づくものであり、特徴は以下の通りである。
［１］成分組成として、質量％で、Ｃ：０．０２％以上０．３０％以下、Ｓｉ：０．０１％以上１．０％以下、Ｍｎ：０．３％以上２．５％以下、Ｐ：０．０８％以下、Ｓ：０．０２％以下、Ａｌ：０．００１％以上０．２０％以下を含有し、残部がＦｅおよび不可避的不純物からなる鋼を、熱間圧延、酸洗し、次いで、１〜１０％の圧下率で圧延後、溶融めっき処理を行うことを特徴とする表面外観及びめっき密着性に優れた高強度溶融めっき熱延鋼板の製造方法。
［２］成分組成として、さらに、質量％で、Ｔｉ：０．０１％以上０．４０％以下、Ｎｂ：０．００１％以上０．２００％以下、Ｖ：０．００１％以上０．５００％以下、Ｍｏ：０．０１％以上０．５０％以下、Ｗ：０．００１％以上０．２００％以下のうち１種または２種以上を含有することを特徴とする前記［１］に記載の表面外観及びめっき密着性に優れた高強度溶融めっき熱延鋼板の製造方法。
［３］前記圧延後、前記溶融めっき処理前に、炉内雰囲気を水素濃度２〜２０ｖｏｌ％かつ露点−６０〜−１０℃とし、鋼板到達温度（Ｔ）が６５０〜７５０℃、Ｔ−５０℃以上Ｔ℃以下の温度域で１０〜５００秒保持する焼鈍を行うことを特徴とする前記［１］または［２］に記載の表面外観及びめっき密着性に優れた高強度溶融めっき熱延鋼板の製造方法。
［４］前記溶融めっき処理後、さらに、合金化処理を行うことを特徴とする前記［１］〜［３］のいずれかに記載の表面外観及びめっき密着性に優れた高強度溶融めっき熱延鋼板の製造方法。
[５]成分組成は、質量％で、Ｃ：０．０２％以上０．３０％以下、Ｓｉ：０．０１％以上１．０％以下、Ｍｎ：０．３％以上２．５％以下、Ｐ：０．０８％以下、Ｓ：０．０２％以下、Ａｌ：０．００１％以上０．２０％以下を含有し、残部がＦｅおよび不可避的不純物からなり、鋼板表面の算術平均粗さＲａが２．０μｍ以下であり、鋼板表面のα-Ｆｅ（２１１）面の平均残留応力σが−２５０ＭＰａ≦σ≦−３０ＭＰａを満たし、かつ、５９０ＭＰａ以上の引張強度を有することを特徴とする表面外観及びめっき密着性に優れた高強度溶融めっき熱延鋼板。
［６］成分組成として、さらに、質量％で、Ｔｉ：０．０１％以上０．４０％以下、Ｎｂ：０．００１％以上０．２００％以下、Ｖ：０．００１％以上０．５００％以下、Ｍｏ：０．０１％以上０．５０％以下、Ｗ：０．００１％以上０．２００％以下のうち１種または２種以上を含有することを特徴とする前記［５］に記載の表面外観及びめっき密着性に優れた高強度溶融めっき熱延鋼板。
【００１７】
なお、本発明の高強度溶融めっき熱延鋼板は、引張強度（TS）５９０ＭPa以上であり、
熱延鋼板を母材とし、溶融めっき処理を行うもの、溶融めっき処理後さらに合金化処理を行うもの、いずれも含むものである。また、めっきとしては、Ｚｎめっき、Ｚｎ−Ａｌめっき、Ａｌめっきなどのめっきを対象とする。
【００１８】
また、表面外観に優れるとは、不めっきや合金化ムラが認められない外観を有することをいう。
【発明の効果】
【００１９】
本発明によれば、表面外観及びめっき密着性に優れた高強度溶融めっき熱延鋼板が得られる。厳しい加工にも耐えられることから成形性の面で極めて有用であり、本発明により得られる工業上の効果は大きい。
Ｓｉ、Ｍｎを含有する溶融めっき熱延鋼板を安定して製造することができる。かつ、Ｓｉ、Ｍｎ含有量の制限が緩和されるので、Ｓi 、Ｍnを大量に含有する母材を使用することが可能となり、鋼成分の設計が容易になるなど、工業的に大きな効果を得ることができる。
【発明を実施するための形態】
【００２０】
以下、本発明について具体的に説明する。
なお、以下の説明において、鋼成分組成の各元素の含有量の単位およびめっきの成分組成の各元素の含有量の単位はいずれも「質量％」であり、特に断らない限り単に「％」で示す。また、水素濃度の単位はいずれも「ｖｏｌ％」であり、特に断らない限り単に「％」で示す。
【００２１】
本発明の表面外観及びめっき密着性に優れた高強度溶融めっき熱延鋼板は、質量％で、Ｃ：０．０２％以上０．３０％以下、Ｓｉ：０．０１％以上１．０％以下、Ｍｎ：０．３％以上２．５％以下、Ｐ：０．０８％以下、Ｓ：０．０２％以下、Ａｌ：０．００１％以上０．２０％以下を含有し、残部がＦｅおよび不可避的不純物からなり、鋼板表面の算術平均粗さＲａが２．０μｍ以下であり、鋼板表面のα-Ｆｅ（２１１）面の平均残留応力σが−２５０ＭＰａ≦σ≦−３０ＭＰａを満たし、かつ、５９０ＭＰａ以上の引張強度を有することを特徴とする。すなわち、本発明は、熱間圧延、酸洗後の鋼板に圧下を加えることで鋼板表面の粗さを低減し、めっきの付着量、反応ムラを抑制する。さらに、圧下（圧延）時に鋼板表面に残留応力を導入することによってＦｅ−Ａｌ、Ｆｅ−Ｚｎ反応を促進し、めっき密着性を向上させることを特徴とする。以上の結果、表面外観及びめっき密着性に優れる高強度溶融めっき熱延鋼板が得られることになる。
【００２２】
まず、本発明の対象とする表面外観及びめっき密着性に優れた高強度溶融めっき熱延鋼板の鋼成分組成の限定理由について説明する。
【００２３】
Ｃ：０．０２％以上０．３０％以下
Ｃは少ないほど母材の成形性が良好となるが、Ｃを含有させることで鋼板の強度を安価に高めることができる。従って、Ｃ含有量は０．０２％以上とする。好ましくは０．０４％以上である。一方、Ｃを過剰に含有させると鋼板の靱性や溶接性が低下するので、Ｃ含有量は０．３０％以下とする。好ましくは０．２０％以下である。
【００２４】
Ｓi：０．０１％以上１．０％以下
Ｓi は固溶強化元素として有効であり、鋼板の強度を高めるためにも０．０１％以上が必要である。しかしながら、Ｓi を過度に含有させると溶融めっき時の濡れ性を損ない、合金化反応性を損なうために、合金化の調整が困難となってめっき外観やめっき密着性、耐パウダリング性の低下を招く。以上より、Ｓｉ含有量は０．０１％以上１．０％以下とする。
【００２５】
Ｍn：０．３％以上２．５％以下
Ｍn は鋼の強度を高めるのに有用な元素である。この効果を得るには、Ｍn を０．３％以上含有させる必要がある。しかしながら、Ｍnを過度に含有させると溶融めっき時の濡れ性を損ない、合金化反応性を損なうため、合金化の調整が困難となってめっき外観やめっき密着性、耐パウダリング性の低下を招く。以上より、Ｍn含有量は０．３％以上２．５％以下とする。好ましくは０．３％以上２．０％以下である。
【００２６】
Ｐ：０．０８％以下
Ｐが０．０８％を超えて含有すると溶接性が劣化すると共に、表面品質が劣化する。また、合金化処理時には合金化処理温度をより高くしないと所望の合金化度とすることができないが、合金化処理温度を上昇させると母材鋼板の延性が劣化すると同時に合金化溶融めっき層の密着性が劣化する。そのため、Ｐ含有量は０．０８％以下である。
【００２７】
Ｓ：０．０２％以下
Ｓは粒界に偏析またはＭｎＳが多量に生成した場合、靭性を低下させるため、含有量を０．０２％以下とする必要がある。Ｓ含有量の下限は特に限定されず、不純物程度であってもよい。
【００２８】
Ａｌ：０．００１％以上０．２０％以下
Ａｌは溶鋼の脱酸を目的に添加されるが、その含有量が０．００１％未満の場合、その目的が達成されない。一方、０．２０％を超えて含有すると、介在物が多量に発生し、鋼板の疵の原因となる。そのため、Ａｌ含有量は０．００１％以上０．２０％以下である。
【００２９】
残部はＦe および不可避的不純物である。
【００３０】
本発明では、下記を目的として、さらに、質量％で、Ｔｉ：０．０１％以上０．４０％以下、Ｎｂ：０．００１％以上０．２００％以下、Ｖ：０．００１％以上０．５００％以下、Ｍｏ：０．０１％以上０．５０％以下、Ｗ：０．００１％以上０．２００％以下のうち１種または２種以上を含有することができる。
【００３１】
Ｔｉ、Ｎｂ、Ｖ、ＭｏおよびＷは、母材鋼板中に析出物（特に、炭化物）を析出させるために必要な元素であり、これらの元素からなる群から選ばれる１種または２種以上を添加することが好ましい。通常、これらの元素は、母材鋼板中でこれらの元素を含む析出物の形で含有される場合が多い。
これらの元素のなかで、特にＴｉは析出強化能が高く、コストの観点からも有効な元素である。しかしながら、添加量が０．０１％未満では合金化溶融めっき層中に析出物（特に、炭化物）を含有させるために必要な母材鋼板中の析出物量が不十分な場合がある。０．４０％を超えるとその効果は飽和し、コストアップとなる。そのため、Ｔｉを含有する場合は、Ｔｉ含有量は、０．０１％以上０．４０％以下である。
なお、Ｎｂ、Ｖ、Ｍｏ、Ｗについても上記Ｔｉの含有範囲の上限および下限に関する同様の理由から、含有する場合は、Ｎｂ量は０．００１〜０．２００％、Ｖ量は０．００１〜０．５００％、Ｍｏ量は０．０１〜０．５０％、Ｗ量は０．００１〜０．２００％である。
【００３２】
鋼板表面の算術平均粗さＲａが２．０μｍ以下
本発明では、鋼板の表面粗さを制御することで、鋼板表面のＦｅ−Ａｌ及びＦｅ−Ｚｎ反応を均一化し、めっき付着量ムラを軽減させる。鋼板表面粗さとして算術平均粗さ（Ｒａ）を使用し、めっき特性の改善効果を得るためにＲａを２．０μｍ以下とする。特にＳi 、Ｍnを大量に含有する母材を使用した場合には、赤スケールを代表としたスケール疵に起因して表面粗さが増大することに加え、焼鈍時に形成されるＳi 、Ｍn酸化物によって合金化速度が遅延し、合金化ムラが顕在化しやすくなる。これに対して、Ｒａが２．０μｍ以下であれば、鋼板表面でのＦｅ−Ａｌ及びＦｅ−Ｚｎ反応を均一化させ、曲げ加工時の応力集中を防ぎ、表面外観、めっき密着性および耐パウダリング性が劣化することがない。なお、算術平均粗さＲａは後述する実施例に記載の方法にて測定することができる。また、酸洗後の圧延の圧下率を1〜10％とすることで、Ｓi 、Ｍnを大量に含有する母材を使用した場合でも鋼板表面の算術平均粗さＲａを２．０μｍ以下とすることができる。
【００３３】
鋼板表面のα-Ｆｅ（２１１）面の平均残留応力σが−２５０ＭＰａ≦σ≦−３０ＭＰａを満たす
本発明では、母材表面に圧縮残留応力を導入することで、Ｆｅ−Ａｌ反応性、Ｆｅ−Ｚｎ合金化反応性を向上させる。また、酸洗後に形成される酸化被膜の還元を促進する。このようなめっき特性の改善効果を得るために、上記残留応力を−２５０ＭＰａ≦σ≦−３０ＭＰａとする。−３０ＭＰａ超えの場合は、圧縮残留応力の導入が不十分となり、めっき特性の改善効果が発現しにくい。−２５０ＭＰａ未満の場合はめっき性特性の改善効果が飽和することに加え、鋼板表層に多量の転位が導入されることでめっき処理前の焼鈍中に表層組織が粗大化し、強度の低下につながる。よって、鋼板表面のα-Ｆｅ（２１１）面の平均残留応力σは、−２５０ＭＰａ≦σ≦−３０ＭＰａとする。なお、平均残留応力σは、酸洗後の圧延の圧下率を1〜10％とすることで−２５０ＭＰａ≦σ≦−３０ＭＰａとすることができる。
【００３４】
また、平均残留応力σの測定には並傾法を使用し、鋼板の残留応力（σ）は、Ｘ線回折装置を用いて、任意の場所・方向からの分析結果５点の平均により導出した。α-Ｆｅ（２１１）面ピーク強度（Ｓ）の変位値（ΔＳ）と傾斜角度ψの関係から、式（１）に従って勾配（Ｒ）を算出し、鋼材のヤング率（Ｅ）と合わせ、以下の式（２）により残留応力（σ）を求めることができる。
Ｒ＝ΔＳ／（ｓｉｎ２ψ）    （１）
σ＝Ｒ×Ｅ  （２）
次に、表面外観及びめっき密着性に優れた高強度溶融めっき熱延鋼板の製造方法について、説明する。
【００３５】
上記成分組成を有する鋼を、熱間圧延、酸洗し、次いで、１〜１０％の圧下率で圧延後、溶融めっき処理を行うことで、本発明の高強度溶融めっき熱延鋼板が製造される。さらに、圧延後、炉内雰囲気を水素濃度２〜２０％かつ露点−６０〜−１０℃とし、鋼板到達温度（Ｔ）が６５０〜７５０℃、Ｔ−５０℃以上Ｔ℃以下の温度域で１０〜５００秒保持する焼鈍を行うことが好ましい。また、溶融めっき処理後、さらに、合金化処理を行ってもよい。
【００３６】
熱間圧延
熱間圧延開始温度（スラブ加熱温度）
ＴｉやＮｂ等の微細析出の分散を行うためには、熱間圧延を行う前にＴｉやＮｂ等を一旦鋼板中に溶解させる必要がある。そのため、熱間圧延する前の加熱温度（スラブ加熱温度）は１１００℃以上が好ましい。一方で、１３００℃を超えて加熱した場合には、鋼表層での内部酸化が促進され、表面性状が劣化する恐れがある。よって、熱間圧延前のスラブ加熱温度は１１００℃以上１３００℃以下が望ましい。
仕上げ圧延温度
熱間圧延時の変形抵抗を小さくし、操業を容易にするために、仕上げ圧延温度を８００℃以上とすることが好ましい。一方、１０００℃を超えて仕上げ圧延した場合には、スケール疵が発生しやすくなり、表面性状が劣化する。よって、仕上げ圧延温度は８００℃以上１０００℃以下とすることが好ましい。
熱延巻取り温度
本発明にかかる鋼板は、ＳｉやＭｎ、Ｔｉを初めとした易酸化性元素を含有する。そのため、鋼板の過度な酸化を抑制し、良好な表面性状を確保するためには、巻取り温度は６００℃以下であることが好ましい。一方、巻取り温度が４００℃以下の場合には、冷却ムラに起因したコイル性状不良が生じやすくなるために、生産性を損なう恐れがある。よって、熱延巻取り温度は４００℃以上６００℃以下が好ましい。
【００３７】
酸洗
前記熱間圧延工程によって得られた熱延鋼板は、酸洗によって脱スケールを施し、その後に圧延を実施する。酸洗は特に限定せず、常法でよい。この時、酸洗工程の前段階でも５％以下の圧延を施しても良く、この軽度の圧延によって脱スケール性が向上し、表面性状の改善に繋がる。
【００３８】
１〜１０％の圧下率で圧延
鋼板表面のめっき性を改善するために、熱延、酸洗後に圧延を実施する。圧延の際の圧下率は、１％以上１０％以下とする。圧下を加えることで表面粗さの制御と母材表面に残留応力の導入を行う。圧下率を１％以上とすることで残留応力の導入が充分となり、鋼板表面のめっき性が改善される。圧下率が１０％超えでは、めっき性特性の改善効果が飽和することに加え、鋼板表層に多量の転位が導入されることでめっき処理前の焼鈍中に表層組織が粗大化し、強度の低下につながる。
【００３９】
焼鈍
めっき処理前に焼鈍を行うことができる。条件は特に限定しないが、鋼板到達温度（Ｔ）が６５０〜７５０℃、Ｔ−５０℃以上Ｔ℃以下の温度域で１０〜５００秒保持することが好ましい。鋼板到達温度が６５０℃より低い温度の場合、酸洗後の酸化皮膜が完全には還元されず、所望するめっき特性を得ることができない場合がある。また、７５０℃より高い温度では、Ｓｉ、Ｍｎなどが表面濃化してめっき性が劣化する恐れがある。また、Ｔ−５０℃以上Ｔ℃以下の温度域での保持時間が１０秒より短い場合、酸洗後の酸化皮膜が完全には還元されず、溶融めっき外観とめっき特性が低下する場合がある。一方、Ｔ−５０℃以上Ｔ℃以下の温度域で保持時間が５００秒より長くなると、溶融めっき鋼板の生産性に支障をきたす場合がある。
【００４０】
また、炉内雰囲気は水素濃度２〜２０％かつ露点−６０〜−１０℃とすることが好ましい。炉内雰囲気は還元性であれば良く、露点−６０〜−１０℃、水素濃度：２〜２０％で残部が不活性ガスからなる雰囲気が好適である。露点が−10℃より高いと、鋼板表面に生成するＳｉ酸化物の形態が膜状となり易い。一方、−６０℃より低い露点は工業的に実現が困難である。水素濃度が２％より低い場合は、還元性が弱い。２０％以下であれば十分な還元能力が得られる。
【００４１】
溶融めっき処理
溶融めっき処理は連続溶融めっきラインにて、前記鋼板を還元焼鈍したのち、溶融めっき浴を用いて実施する。
【００４２】
溶融めっき処理
溶融めっき浴の組成は、例えば、溶融亜鉛めっき処理の場合は、Ａｌ濃度０．０１〜１．０％の範囲とし、残部をＺｎおよび不可避的不純物とする。Ａｌ濃度が０．０１％未満の場合、めっき処理時にＺｎ−Ｆｅ合金化反応が起こり、めっきと鋼板（母材）の界面に脆い合金層が発達し、めっき密着性が劣化する。Ａｌ濃度が０．２％を超えるとＦｅ−Ａｌ合金層の成長が顕著となり、めっき密着性を阻害する。めっき浴温度は特に限定する必要はなく、通常の操業範囲である４４０℃以上、４８０℃以下でよい。また、めっき目付量については特に制約はないが、耐食性の観点３０ｇ／ｍ２以上、加工性の観点１５０ｇ/ｍ２以下であることが好ましい。
【００４３】
合金化処理
合金化処理温度が５５０℃を超えると、合金化処理時に、鋼板（母材）とめっき皮膜の界面に硬質で脆いΓ相の生成が著しく、表面粗さが大きくなると共に耐パウダリング性が劣化するため、合金化処理温度は５５０℃以下が好ましい。さらに好ましくは５３０℃以下である。 
合金化処理時間は、コストや制御上の問題点から、１０秒以上６０秒以下とするのが好ましい。より好ましくは４０秒以内である。
合金化処理における加熱方法は特に限定する必要がなく、輻射加熱、通電加熱、高周波誘導加熱など、公知のいずれの方法でもよい。合金化処理を施した後は常温まで冷却する。めっき後の後処理は特に限定する必要はなく、調質圧延による材質の調整やレベリング等による平坦形状の調整、さらには必要に応じてクロメート処理等通常行われる後処理を施しても構わない。
【実施例１】
【００４４】
以下、本発明を実施例に基づいて具体的に説明するが、本発明は本実施例に限定されるものではない。
表１に示す成分を有するスラブを用い、通常の鋳造、熱延酸洗後に、表２に示すような条件で圧延、焼鈍、溶融亜鉛めっき処理、さらに一部については合金化処理を行った。
熱延酸洗後の鋼板表面の残留応力（σ）は、Ｘ線回折装置を用いて、任意の場所・方向からの分析結果１０点の平均により導出した。
鋼板表面の算術平均粗さＲａは、圧延方向及び圧延方向と直行する方向について算術平均粗さを測定し、それぞれの方向に対して３回測定を行い、得られた結果の平均値とした。
【００４５】
溶融亜鉛めっき処理を施すに際し、亜鉛めっき浴温度は４６０℃で行い、ワイピングで付着量を５０ｇ／ｍ2に調整した。合金化処理は、合金化温度５３０℃で実施した。
【００４６】
以上により得られた溶融亜鉛めっき熱延鋼板について、下記に示す試験を行い、引張特性、めっき表面外観及びめっき密着性を評価した。測定方法および評価基準を下記に示す。
【００４７】
引張特性
引張試験は、引張方向が鋼板の圧延方向と直角方向となるようにサンプルを採取したＪＩＳ５号試験片、および、引張方向が鋼板の圧延方向と平行となるようにサンプルを採取したＪＩＳ５号試験片を用いて、ＪＩＳ Ｚ ２２４１（２０１１年）に準拠して行い、ＴＳ（引張強度）を測定した。引張方向が鋼板の圧延方向と直角方向となるように採取したサンプルと引張方向が鋼板の圧延方向と平行となるように採取したサンプル、それぞれで各５本引張試験を行い、平均値を引張強度（ＴＳ）とし、引張特性（ＴＳ）が５９０ＭＰａ以上を良好と判断した。
【００４８】
外観性
溶融めっき後及び合金化処理後の外観を目視観察し、不めっき、合金ムラがないものを○、不めっきや合金ムラがあるものは×とした。
【００４９】
めっき密着性
溶融亜鉛めっき熱延鋼板のめっき密着性は、ボールインパクト試験で評価した。ボール重量2.8ｋｇ、落下高さ1ｍの条件で、ボールインパクト試験を行い、加工部をテープ剥離し、めっき層の剥離有無を目視判定した。
○  めっき層の剥離なし
×  めっき層が剥離
耐パウダリング性
（合金化）溶融亜鉛めっき熱延鋼板のめっき密着性は、耐パウダリング性を試験することで評価した。合金化溶融めっき鋼板にセロハンテープを貼り、テープ面に９０度曲げ、曲げ戻しを施し、テープを剥がす。剥がしたテープに付着した鋼板から、曲げ戻し部１０ｍｍ×４０ｍｍ当たりの剥離しためっきの量を、蛍光Ｘ線によるＺｎカウント数として測定し、下記基準に照らして評価した。
蛍光Ｘ線カウント数           ランク
１５００未満 ：              ◎（良）
１５００以上３０００未満 ：  ○
３０００以上５０００未満 ：  △
５０００以上             ：  ×（劣）
以上により得られた結果を製造条件と併せて表２に示す。
【００５０】
【表１】
0006398967.tif 000002
【００５１】
【表２】
0006398967.tif 000003
【００５２】
表２より、本発明例は、表面外観、めっき密着性のいずれも良好である。一方、比較例では、表面外観、めっき密着性、耐パウダリング性のいずれか一つ以上が劣る。
【産業上の利用可能性】
【００５３】
本発明の高強度溶融めっき熱延鋼板は、近年急速に高強度化・薄肉化が進んできている自動車部品として好適に用いられる。